(57)【要約】  開示されているのは、表側および裏側を有する水蒸気透過性上半身衣類（１０）であって、前記上半身衣類（１０）は外側シェル積層体によって形成された単一シェル衣類の配置を有し、前記外側シェル積層体は、伸長可能な機能性積層体によって少なくとも部分的に形成されており、前記伸長可能な機能性積層体は、第１の機能性フィルム層および第１の機能性フィルム層に取り付けられた第１のテキスタイル層を含み、前記伸長可能な積層体は２０％伸長において、幅１ｃｍ当たり１Ｎ未満の伸長力を有し、前記伸長可能な機能性積層体は、上半身衣類（１０）の裏側（１２）上の上部中央部分を少なくとも被覆している、上半身衣類である。
2018533680.tif 000002
【特許請求の範囲】
【請求項１】
表側（１４）および裏側（１２）を有する水蒸気透過性上半身衣類（１０）であって、
前記上半身衣類（１０）は、外側シェル積層体によって形成された単一シェル衣類の配置を有し、前記外側シェル積層体は、伸長可能な機能性積層体によって少なくとも部分的に形成されており、
前記伸長可能な機能性積層体は、第１の機能性フィルム層と前記第１の機能性フィルム層に取り付けられた第１のテキスタイル層とを含み、前記伸長可能な積層体は、２０％伸長において幅１ｃｍ当たり１Ｎ未満の伸長力を有し、
前記伸長可能な機能性積層体は、前記上半身衣類（１０）の前記裏側上の上部中央部分を少なくとも被覆する、水蒸気透過性上半身衣類（１０）。
【請求項２】
前記上半身衣類（１０）が防水性である、請求項１に記載の水蒸気透過性上半身衣類（１０）。
【請求項３】
前記伸長可能な機能性積層体が、前記上半身衣類（１０）の前記外側シェルの表面積の少なくとも１０％、特に２０％〜８０％、特に２５〜５０％、特に３０〜４０％を被覆する、請求項１または２に記載の水蒸気透過性上半身衣類（１０）。
【請求項４】
前記伸長可能な機能性積層体が、前記上半身衣類（１０）の前記裏側上の前記上部中央部分を被覆する伸長可能な機能性積層体の第１のパネル（２０）を含み、前記第１のパネル（２０）が、楕円形、長方形、三角形および台形のいずれかを有する、請求項１〜３のいずれか一項に記載の水蒸気透過性上半身衣類（１０）。
【請求項５】
伸長可能な機能性積層体の第１のパネル（２０）が、前記上半身衣類（１０）を着用した人間の脊柱を被覆するように横に配置されている、請求項１〜４のいずれか一項に記載の水蒸気透過性上半身衣類（１０）。
【請求項６】
伸長可能な機能性積層体の前記第１のパネル（２０）の縦軸（Ｘ）が前記上半身衣類（１０）を着用した人間の前記脊柱に沿って伸びるように、伸長可能な機能性積層体の前記第１のパネル（２０）が垂直に配置されている、請求項５または６に記載の水蒸気透過性上半身衣類（１０）。
【請求項７】
伸長可能な機能性積層体の前記第１のパネル（２０）が、水平方向に方向付けられた伸長可能性（Ｅ１）の主方向を有する、請求項４〜６のいずれか一項に記載の水蒸気透過性上半身衣類（１０）。
【請求項８】
前記伸長可能な機能性積層体の第１のパネル（２０）が、防水性の継ぎ目（２４）によってさらなる機能性積層体（２２）に、特に伸長可能でない機能性積層体に、接続されている、請求項４〜７のいずれか一項に記載の水蒸気透過性上半身衣類（１０）。
【請求項９】
前記第１のパネル（２０）は、前記上半身衣類（１０）の前記外側シェルの表面積の５％〜５０％、特に１０％〜３５％、特に１５％〜２５％を被覆する、請求項４〜８のいずれか一項に記載の水蒸気透過性上半身衣類（１０）。
【請求項１０】
前記伸長可能な機能性積層体は、前記上半身衣類（１０）の前記裏側（１２）上の前記上部中央部分を被覆する前記第１のパネル（２０）、および前記表側（１２）および前記裏側（１４）を接続する前記上半身衣類（１０）のそれぞれの外側部を被覆する少なくとも第２のパネル（２６）を含む、請求項８または９に記載の水蒸気透過性上半身衣類（１０）。
【請求項１１】
２つの腕袖（１６、１８）、前記それぞれの腕袖（１６、１８）によってそれぞれ被覆された脇の下の下に配置されている前記第２のパネル（２６）を含む、請求項１０に記載の水蒸気透過性上半身衣類（１０）。
【請求項１２】
ぴったりと合っている衣類の前記配置を有する、請求項１〜１１のいずれか一項に記載の水蒸気透過性上半身衣類（１０）。
【請求項１３】
２００Ｎ以下の本明細書中で規定された衣類抵抗力、特に１７５Ｎ以下の衣類抵抗力、特に１５０Ｎ以下の衣類抵抗力を有する、請求項１〜１２のいずれか一項に記載の水蒸気透過性上半身衣類（１０）。
【請求項１４】
３０ｍ２ＰａＷ以下の蒸発熱伝達に対する抵抗ＲＥＴを有する、請求項１〜１３のいずれか一項に記載の水蒸気透過性上半身衣類（１０）。
【請求項１５】
前記伸長可能な機能性積層体が、３次元の配置を含む、請求項１〜１４のいずれか一項に記載の水蒸気透過性上半身衣類（１０）。
【請求項１６】
前記第１のテキスタイル層が、接着剤層によって前記第１の機能性フィルム層に取り付けられている、請求項１〜１５のいずれか一項に記載の水蒸気透過性上半身衣類（１０）。
【請求項１７】
前記伸長可能な機能性積層体の前記接着剤層が、接着剤のない少なくとも１つの非接着剤領域によって分離されている少なくとも２つの接着剤領域を含む接着剤パターンを形成する、請求項１６に記載の水蒸気透過性上半身衣類（１０）。
【請求項１８】
非接着剤領域に対応する領域中に形成された突出部を有する前記外側シェルの外側表面上に可視パターンを形成するように、前記伸長可能な機能性積層体が、接着剤領域に対応する領域中でカールしている、請求項１６または１７に記載の水蒸気透過性上半身衣類（１０）。
【請求項１９】
前記伸長可能な機能性積層体が、前記第１のテキスタイル層の反対側上の前記第１の機能性フィルム層に取り付けられた第２のテキスタイル層を含む、請求項１〜１８のいずれか一項に記載の水蒸気透過性上半身衣類（１０）。
【請求項２０】
第２のテキスタイルが、前記上半身衣類（１０）の内側の裏地を形成する、請求項１〜１９のいずれか一項に記載の水蒸気透過性上半身衣類（１０）。
【請求項２１】
前記伸長可能な機能性積層体の少なくとも１つのパネルおよび第２の防水性かつ水蒸気透過性の機能性フィルム層を含む伸長可能でない機能性積層体の少なくとも１つのパネルでできている防水性かつ水蒸気透過性の機能性シェルを含み、伸長可能な機能性積層体（２０、２６、２８）および伸長可能でない機能性積層体（２２）の前記パネルが防液性の継ぎ目（２４）によって接続されている、請求項２〜２０のいずれか一項に記載の水蒸気透過性上半身衣類（１０）。
【請求項２２】
前記防液性の継ぎ目（２４）は、継ぎ目テープを含む、請求項２１に記載の水蒸気透過性上半身衣類（１０）。
【請求項２３】
伸長可能でない機能性積層体の前記パネル（２２）が、平面を含む、請求項２１または２２に記載の水蒸気透過性上半身衣類（１０）。
【請求項２４】
ジャケットの前記配置を有する、請求項１〜２３のいずれか一項に記載の水蒸気透過性上半身衣類（１０）。
【発明の詳細な説明】
【技術分野】
【０００１】
本発明は、水蒸気浸透性上半身衣類に関する。
【背景技術】
【０００２】
保護衣類物品は、（雨、雪などの）湿った条件において、（スキー、自転車、ハイキングなどの）アウトドア活動において着るために使用され、および物品中への水または他の流体のもれを防ぐことによって着用者を守り、同時に着用者から物品の外側へ汗を蒸発させることによって着用者を快適に保つべきである。さらに、そうした物品は、通常の使用の間、保護および快適さの機能性属性を保つべきである。
【０００３】
伸縮性または伸長可能な布積層体は、動きの柔軟性を改善することを助けることができる。１つの例として、米国特許第７，９３０，７６７号明細書は、伸縮性の特徴を有する防水性および水蒸気浸透性の積層体を使用して体形に合ったレインウェアを作ることを示唆する。伸縮性の特徴は、水蒸気透過性および防水性積層体（例えばＧＯＲＥ−ＴＥＸ（商標）ＸＣＲ（商標）３層積層体）を、さらなる伸長可能な編物に結合させることによって提供される。伸縮性積層体は、体の側部上に配置された２つのサイドパネルを形成することを示唆されている。
【０００４】
動きの柔軟性が必須である場合、柔軟かつゆったりした（ｄｒａｐｅ  ａｂｌｅ）感じと共に、上記の機能性属性を有する伸縮性または伸長可能な布積層体が望まれる。材料の伸縮性特性がよりぴったりと合うことを可能にするので、そうした伸縮性布積層体は、ぴったり合った保護衣類物品を作るためにますます使用される。しかし、着用者の快適さに不利に影響しないことが重要である。伸縮性の方向または複数の方向、所与の力での伸縮性の量およびその回復は、それらを製造する方法およびその容易さと同様に、ぴったり合った保護衣類物品の快適さを決定する重要な全ての特性である。しかし、伸縮性布材料におけるこれらの特性の正確な大きさおよびバランスは、それぞれの具体的な最終用途による。
【０００５】
伸縮性、通気性のある積層体加工かつ複合物の布を改善するために種々の試みがなされた。改善がなされたが、これらの布の多くは、様々な程度の防水性、通気性、伸縮性、伸縮性−回復、および快適さを得る。さらに、多くの布は、他の品質を改善するために１つまたは２つ以上の品質を犠牲にする場合がある。
【発明の概要】
【発明が解決しようとする課題】
【０００６】
このように、種々の用途での使用における、高度の、防水性、通気性、伸縮性、伸縮性−回復、および快適さを達成する複合物へのニーズがある。
【課題を解決するための手段】
【０００７】
本明細書中に開示された態様は、着用者の快適さに不利に影響することなく体によりぴったりと合った衣類への改善されたアプローチを提供する。水蒸気透過性上半身衣類は、表側および裏側を有する。上半身衣類は、外側シェル積層体によって形成される単一シェル衣類の配置を有する。外側シェル積層体は、伸長可能な機能性積層体によって少なくとも部分的に形成されている。伸長可能な機能性積層体は、第１の機能性フィルム層および第１の機能性フィルム層に取り付けられた第１のテキスタイル層を含む。伸長可能な積層体は、２０％伸長において幅１ｃｍ当たり１Ｎ未満の伸長力を有する。伸長可能な機能性積層体は上半身衣類の裏側上の上部中央部分を少なくとも被覆する。
【０００８】
上記で示唆された上半身衣類の例は、ジャケット、ベスト、セーター、シャツなどであることができる。そうした上半身衣類は、体の正面を通常被覆する表側、および体の後側を被覆する裏側を含む。表側および裏側は、側部パネルによって接続されることができ、または直接相互に接続されることができ、このように体の側部をまた被覆することができる。
【０００９】
本明細書中で使用される場合、用語「機能性積層体」は、テキスタイルの少なくとも１つの層の上に被覆または接着された機能性の、層、フィルム、またはコーティングを含む物品を意味する。機能性の、層、フィルム、またはコーティングは、水蒸気透過性の特徴を有する。特定の態様では、機能性の、層、フィルム、またはコーティングは、水蒸気透過性および防水性の特徴を有することができる。水蒸気透過性および防水性機能性層は、水蒸気透過性および防水性膜ならびに水蒸気透過性および防水性膜に取り付けられたテキスタイル層でできた積層体の配置を有することができる。そうした積層体は、例えば２次元で伸長可能である布を開示する米国特許第５，８０４，０１１号明細書で、主に当該技術分野で知られている。テキスタイル層は、伸縮性テキスタイル配置を有することができ、例えば（トリコット、たて編、または類似の編物パターンのような）伸縮性編物パターンを有する編物として作られることができる。そうした場合、テキスタイルは、所望の伸縮性の特徴を提供する伸長性スレッドを必ずしも含む必要はない。しかし、多くの配置において、テキスタイル層が、伸縮性フィラメント、例えば、テキスタイル層の伸縮性をさらに高めるエラスタンでできた伸縮性フィラメントを含む場合、助けとなることができる。
【００１０】
水蒸気透過性および防水性機能性層は、水蒸気透過性および防水性膜を含むことができる。膜は、ポリウレタン、ポリエステル、ポリエーテル、ポリアミド、ポリアクリレート、コポリエーテルエステルおよびコポリエーテルアミド、ならびに他の好適な熱可塑性およびエラストマーのフィルムから選択されることができる。本発明のある形態において、防水性、水蒸気透過性の膜は、フルオロポリマーでできていることができ、特に微小孔性延伸ポリテトラフルオロエチレン（ｅＰＴＦＥ）でできていることができる。微小孔性ポリテトラフルオロエチレン膜はゴアへの米国特許第３，９５３，５６６号明細書および米国特許第４，１８７，３９０号明細書中に教示された延伸ポリテトラフルオロエチレンの膜である。延伸ポリテトラフルオロエチレンのそうした膜は、Ｗ． Ｌ． Ｇｏｒｅ ａｎｄ Ａｓｓｏｃｉａｔｅｓ，Ｉｎｃ., Ｅｌｋｔｏｎ, Ｍｄ.から、例えばＧＯＲＥ−ＴＥＸ（商標）布の商標名で市販されている積層体中に存在する。水蒸気透過性および防水性機能性層は、追加のコーティングまたは処理を含むことができる。一態様では、水蒸気透過性および防水性機能性層は、Ｗ． Ｌ． Ｇｏｒｅ ａｎｄ Ａｓｓｏｃｉａｔｅｓ，Ｉｎｃ., Ｅｌｋｔｏｎ, Ｍｄ.に割り当てられた米国特許第４，１９４，０４１号明細書および米国特許第４，９４２，２１４号明細書の教示により実質的に作られたポリウレタンで被覆された微小孔性の延伸ポリテトラフルオロエチレン膜からなることができる。
【００１１】
さらに、用語「機能性フィルム、機能性層、および機能性コーティング」は、バリアーの特性を提供する物質を意味することを意図する。これらの特性は、液体（例えば、水）透過に対するバリアー、化学的物質による透過に対するバリアー、ガス透過に対するバリアー、粒子の透過に対するバリアー、空気の透過に対するバリアー（例えば、不透過性）、臭気制御、抗菌、防風、および通気性を含むことができるがこれらに限られない。用語「機能性フィルムまたは機能性層」は、本明細書中で使用される場合、一般的な意味で理解され、および、フィルムまたは層がバリアー特徴を提供する限り、スパンボンドまたは電気紡糸不織膜（「ナノ膜」と時々呼ばれる）を含むポリマー材料の任意のフィルムまたは層を含むことができる。
【００１２】
本明細書中で使用される場合、用語「テキスタイル」は、任意の、織物、不織布、フエルト、編物、伸長性スパンボンド不織布、伸長性ニードルパンチした不織布、伸長性スパンレース不織布、またはフリースを意味することを意図し、および天然繊維材料および／もしくは合成繊維材料ならびに／または少なくともいくらかの伸縮性の特性を有する他の繊維またはフロック加工（ｆｌｏｃｋｉｎｇ）材料からなることができる。
【００１３】
特定の態様では、上半身衣類は、水蒸気透過性および防水性であることができる。
【００１４】
本明細書中で使用される場合、層は、少なくとも３分の間少なくとも０．０７バールの圧力に対して液体の透過を防ぐ場合、「防液性（ｌｉｑｕｉｄ−ｐｒｏｏｆ）」であると考えられる。液体が水の場合、層は、防水性と呼ばれる。水透過圧を本明細書中に記載された防液性の布のためのスーター（Ｓｕｔｅｒ）試験に関して記載されたのと同じ条件に基づいて防水パネル上で測定した。
【００１５】
用語「防水性衣類」は、本明細書中で使用される場合、本明細書中に記載された雨水塔試験（Ｒａｉｎ  ｔｏｗｅｒ  ｔｅｓｔｉｎｇ）に合う衣類を規定することが意図される。
【００１６】
用語「防水性積層体」は、本明細書中で使用される場合、本明細書中に記載された防液性布のためのスーター試験に合う積層体を規定することを意図する。
【００１７】
用語「単一シェル衣類」は、本明細書中で使用される場合、１つの材料片でできた、または単一シェルを形成するように相互に取り付けられた１つ超の材料片またはパネルでできた衣類を記載することを意図する。それぞれの材料片またはパネルは、単一層複合物の配置を有する。単一シェル衣類は、単一片の衣類、例えばジャケット、ベスト、セーターを形成するように組み合わされた１つまたは２つ以上の材料層からなる。単一シェルが１超の材料層からなる場合、これらの材料層は相互に結合されて機能性積層体を形成するであろう。結合は、本明細書中で使用される場合、水蒸気透過性積層体を生じる様式で２つの層を共に結合する全てのタイプを網羅することを意図する。
典型的には、機能性積層体の分野において、２つの層を共に結合させることは、接着剤の不連続層を適用することによって、例えば、点、ストライプ、もしくは他の幾何学的なパターンの形態で接着剤を適用することによって、または水蒸気透過性の接着剤を使用して２つの層を共に結合させることによって、なされることができる。水蒸気透過性の接着剤を使用する場合、接着剤は、連続的に、すなわち、１つの切れ目のないフィルムとして適用されることができる。
【００１８】
外側シェル衣類は、衣類系の最も外側の衣類である。本明細書中に開示された衣類の単一シェルは、衣類の最も外側表面を形成する１つの表面および衣類の最も内側の表面を形成する第２の表面を含む。したがって、単一シェルは、前記衣類の外側シェルを形成する。
【００１９】
衣類の裏側または表側の上部中央部分は、（上から測定して）全長の５０％〜上半身衣類の裏側のまたは表側の（中央から測定して）全幅の６０％の領域を構成することを意図する。裏側上の上部中央部分は、上半身衣類の裏側について決定される。
【００２０】
本明細書中に示唆された上半身衣類は、少なくとも１つの伸長可能な機能性積層体および少なくとも１つのストレッチ可能でない機能性積層体の複合物を形成する。伸長可能な機能性積層体は、所望の柔軟性を提供するように選択されることができ、および衣類の柔軟性が最も必要な上半身衣類の一部を被覆するように配置されることができ、一方依然充分なレベルの通気性を提供する。より低い柔軟性が必要とされる上半身衣類の他の部分において、機能性積層体は、所望の通気性を提供するように使用されることができる。特に、伸長可能でない機能性積層体は、これらの部分において使用されることができる。特に、伸長可能な機能性積層体は、上半身衣類の裏側の中央部分を被覆するパッチを形成できる。延長された実験は、最大限の柔軟性がこの部分に必要であることを示した。伸長可能な積層体のパッチ自体は非常に通気性があるので、非常に伸縮性であるが、また非常に通気性がある衣類を提供できる。
【００２１】
好適な伸長可能な機能性積層体は、第１の機能性フィルム層、ならびに接着剤層によって第１の機能性フィルム層に取り付けられた第１のテキスタイル層を含むことができ、そしてＢＳ ＥＮ１４７０４−１：２００５で規定された、２０％の伸長において、１ｃｍの幅当たり０．５Ｎ未満の伸長力を有することができる。２０％の伸長とは、張力の方向における材料の寸法が、張力が掛けられる前の材料の元の寸法に対し１２０％であることを意味する。これらの要求を満たしならびにまた水蒸気透過性および防水性である機能性積層体は、国際公開第２０１４／１５１２２３Ａ１号パンフレット中に記載されている。
【００２２】
本明細書中に示唆された上半身衣類は、低い衣類制限力と組み合わせた非常にピッタリと合う衣類構造物を可能にする。したがって、上半身衣類は、上半身衣類の下のすき間（ａｉｒ  ｇａｐ）を最小化する体にぴったり合う機能性積層体により非常に通気性であることができる。
【００２３】
裏側上の上部中央部分で伸長可能な機能性積層体の位置付けは、低い衣類制限力を提供し、上半身衣類にぴったりと合っているにもかかわらず、動きの柔軟性が優れたままであり、および上半身衣類が柔軟かつゆったりした感じを提供するようになっている。衣類は、着るのに最も快適なままである。
【００２４】
特定の態様は、単独でまたは組み合わせで以下の任意選択的特徴のいずれかを含むことができる。
【００２５】
特定の態様では、伸長可能な機能性積層体はまた、伸縮性の特徴を提供することができる。用語「伸縮性」は、本明細書中で使用される場合、材料が伸長性の特徴を有すること、および張力を掛けられて、材料を伸ばすことができること、および張力の開放により、材料が本質的にそのほぼ元の寸法に戻ることを意味することを意図する。したがって、機能性積層体は、５０×１００ｍｍの試料サイズを用いてＢＳ ＥＮ１４７０４−１：２００５により、２０％の伸長で１Ｎ／ｃｍ未満の伸長力および張力が開放された後１分で測定して少なくとも９５％の回復を有する場合、伸縮性であると考えることができる。
【００２６】
材料は、そうした材料が伸長特徴を有しおよび１Ｎ／ｃｍ未満の伸長への力により少なくとも約５０％伸長（以上）の張力を掛けられることができ、および張力の解放により、張力が開放された後１分で測定して少なくとも９５％の回復を有する場合非常に伸縮性であるかまたは高い伸縮性を有すると考えることができる。
【００２７】
伸長可能なまたは伸縮性積層体は、少なくとも１つの伸長可能なまたは伸縮性の層を有する。
したがって、積層体内における伸長可能な層または伸縮性層を示すことは、積層体の伸長可能性または伸縮性のための試験に充分である。言い換えれば、積層体が伸長可能なまたは伸縮性である場合、積層体内の少なくとも１つの層は、伸長可能なまたは伸縮性である。
【００２８】
特に、伸長可能な機能性積層体は、上半身衣類の外側シェルの表面積の少なくとも１０％、特に２０％〜８０％、特に２５％〜５０％、特に３０％〜４０％を被覆することができる。外側シェルの表面積は、表側、裏側の表面積、それに加えて表側および裏側のほかに存在する場合、任意の外側部の表面積、それに加えて存在する場合、任意の腕袖の表面積によって規定される。
【００２９】
特定の態様では、上半身衣類の裏側上の上部中央部分を被覆するように、伸長可能な機能性積層体は、縦方向に配置された伸長可能な機能性積層体の第１のパネルを含むことが実用的であることが判明した。伸長可能な機能性積層体の第１のパネルは、上半身衣類を着ている人の脊柱を被覆することができる。伸長可能な機能性積層体の第１のパネルは、脊柱に対して対称に配置されることができる。例えば、伸長可能な機能性積層体の第１のパネルは、楕円形、長方形、三角形および台形のいずれかを有することができる。
【００３０】
特に、伸長可能な機能性積層体の第１のパネルは、脊柱に沿って伸びる伸長可能な機能性積層体の縦軸を有する細長形状を有することができる。例えば、伸長可能な機能性の第１のパネル積層体は、細長い楕円形、細長い長方形、細長い三角形および細長い台形のいずれかを有することができる。
【００３１】
本明細書中で使用される場合、用語「楕円形、長方形、三角形、または台形」は、伸長可能な機能性積層体の端のいずれかが、長円、長方形、三角形、または台形の端を正確に画定することを意味しない。むしろ、これらの用語は、伸長可能な機能性積層体の全体的な形または対称性を表すために使用される。例として、形が長方形の対称性と概して共通点を有する限り、長方形の伸長可能な機能性積層体は、１つまたは２つ以上の曲線状の端を有することができることが充分に考えられる。
【００３２】
水蒸気透過性上半身衣類の態様において、伸長可能な機能性積層体の第１のパネルは、縦軸を有することができ、および伸長可能な機能性積層体の第１のパネルの縦軸が上半身衣類を着用する人の脊柱に沿って伸びるように、垂直に配置されることができる。
【００３３】
特に、伸長可能な機能性積層体は、伸長可能性の少なくとも１つの主方向を有することができる。伸長可能な機能性積層体が伸長可能性の２つまたは３つ以上の方向を有する場合、伸長可能性の主方向は、伸長可能性が最も大きい方向によって規定されることができる。次に、第１のパネルの伸長可能な機能性積層体が、水平方向に方向付けられた、すなわち、脊柱の延長線に直角に、伸長可能性のその主方向を有する態様が考えられる。伸長可能な機能性積層体の細長い第１のパネルが脊柱に沿って伸びる場合、伸長可能性の主方向は、第１のパネルの縦方向に直角であることができる。
【００３４】
特に、伸長可能な機能性積層体の第１のパネルは、防水性の継ぎ目によってさらなる機能性積層体に接続されることができる。さらなる機能性積層体は、所望の通気性を提供するように選択されることができる。第１のパネルは伸長可能および通気性のいずれもを有する機能性積層体でできていることが好ましいが、さらなる機能性積層体は、第１のパネルの機能性積層体と同じくらい伸長可能であるとは限らない。特に、さらなる機能性積層体は、伸長可能でないことができる。これは、通気性を最適化するようにさらなる積層体を選択することを可能にする。特に、さらなる積層体は、伸長可能性がより必要でない衣類の一部中に配置されることができる。用語「継ぎ目または継ぎ目のある」は、本明細書中で使用される場合、材料の２つの部分、領域、またはパネルを接続する任意の好適な手段を含むことを意図する。継ぎ目は、類似のまたは同一の材料または２種または３種以上の非類似の材料（例えば非類似の積層体パネルまたは片の衣類）を接続できる。用語「継ぎ目および継ぎ目のある」は、縫い合わせること（ｓｔｉｔｃｈｉｎｇ）および／または裁縫すること（ｓｅｗｉｎｇ）に限定することを意図しない。継ぎ目および継ぎ目のあるは、本明細書中で使用される場合は、接着剤、結合、溶着、積層、およびその同類のものによってなどで、２つの部分領域、または材料を接続する任意の好適な手段を含むことを意図する。
【００３５】
さらに、伸長可能な機能性積層体の第１のパネルは、上半身衣類の裏側の上から下に向かって（すなわち、脊柱と平行に）測定して、上半身衣類の裏側の全長の少なくとも５０％にわたって伸びることができる。さらに、伸長可能な機能性積層体の第１のパネルは、上半身衣類の裏側の全幅の少なくとも２５％にわたって伸びることができる。幅は裏側の中央から測定でき、伸長可能な機能性積層体は、横方向でそれぞれの側に向かって上半身衣類の裏側の中央から１２．５％の幅で伸びるであろう。
【００３６】
特に、伸長可能な機能性積層体の第１のパネルは、上半身衣類の裏側の面積の２５〜３５％を被覆することができる。第１のパネルの中央は、裏側の上側から、上半身衣類の裏側の長さの約２５％に配置されることができる。さらに、伸長可能な機能性積層体の中央は、上半身衣類の裏側の幅の５０％に配置されることができる。第１のパネルの長さは、裏側の上から下に向かって測定して、上半身衣類の裏側の全長の５０％〜７０％であることができる。第１のパネルの幅は、横方向で裏側の中央に対称で上半身衣類の裏側の全幅の２５％〜３５％であることができる。
【００３７】
特に、第１のパネルは、上半身衣類の外側シェルの表面積の５％〜５０％、特に１０％〜３５％、特に１５％〜２５％を被覆することができる。
【００３８】
特定の態様では、伸長可能な機能性積層体は、上半身衣類の裏側上の上部中央部分を被覆する第１のパネル、ならび表側および裏側を接続する上半身衣類のそれぞれの外側部を被覆する少なくとも第２パネルを含むことができる。上半身衣類が２つの腕部分を含む態様では、第２パネルは、それぞれの腕部分の脇の下の下に配置されることができる。
【００３９】
特に、本明細書中に記載された水蒸気透過性上半身衣類は、ぴったりと合っている衣類の配置を有することができる。本明細書中に記載されたぴったりと合っている衣類は、衣類材料が衣類材料と皮膚との間の空気層および／またはすき間が実質的になしで着用者の皮膚の上に横たわっている衣類の構造物に関する。用語「の上」は、本明細書中で使用される場合、要素が別の要素「の上」にある場合を意味することを意図し、他の要素の上に直接あることができ、または介在する要素はまた存在できる。
【００４０】
ぴったりと合っている衣類は、標準サイズの（ｒｅｇｕｌａｒ ｆｉｔ）衣類と比較して、減少した寸法を有する外側シェル衣類であり、したがって、体のより近くに配置される。衣類サイズ５２の寸法に関して、ぴったりと合っている衣類の例を、以下の表１中に示す。
【００４１】
【表１】
2018533680.tif 000003
【００４２】
特定の態様では、本明細書中に記載された水蒸気透過性上半身衣類は、本明細書中に記載された２００Ｎ以下の衣類制限力、特に１７５Ｎ以下の衣類制限力、特に１５０Ｎ以下の衣類制限力を有することができる。衣類制限力の測定方法は、下記で詳細に記載される。衣類制限力が低ければ低いほど、衣類を着用する人に快適さが与えられる。次に、低い衣類制限力は、衣類がよりぴったりと合うことを可能にし、これは次に衣類の水蒸気透過性を増加させるであろう。
【００４３】
大部分の態様において、本明細書中に記載された水蒸気透過性の機能性積層体は、２０ｍ２Ｐａ／Ｗ以下より小さい蒸発熱伝達に対する抵抗ＲＥＴを有することができる。蒸発熱伝達に対する抵抗ＲＥＴは、ＩＳＯ−１１０９２（１９９３）に記載されているスウェッティングホットプレート法またはホーエンシュタイン（Ｈｏｈｅｎｓｔｅｉｎ）試験により測定される、この試験において、材料（布または積層体）は、多孔質の（焼結した）金属板の上に配置される。板は加熱されおよび水はチャネルで金属板中に導かれて、汗をシミュレートする。次に板は一定の温度に保たれる。水蒸気は板および布を通過するので、蒸発熱損失を生じ、したがって一定の温度に板を保つにはさらなるエネルギーが必要となる。ＲＥＴは、蒸発熱損失に対する抵抗の測定である。ＲＥＴ値が低ければ低いほど、湿気伝達に対する抵抗が小さく、したがって通気性が高い。
【００４４】
ホーエンシュタイン試験は、衣類の蒸発に対する抵抗を測定するために、個人用冷却システムの冷却力を測定するための発汗する胴体を適用することによって改変された。衣類の蒸発に対する抵抗（ＲＥ）を測定するために改変されたこの試験の詳細は、「衣類の蒸発に対する抵抗（ＲＥ）の測定」の下に示されている。大部分の態様において、本明細書中に記載された水蒸気透過性上半身衣類は、３０ｍ２Ｐａ／Ｗ未満の蒸発熱伝達に対する抵抗ＲＥＴを有することができる。
【００４５】
水蒸気透過性上半身衣類の特定の態様では、伸長可能な機能性積層体は、３次元の配置を含むことができる。特定の態様では、機能性積層体の第１のテキスタイル層は、接着剤層によって第１の機能性フィルム層に取り付けられていることができる。特に、伸長可能な機能性積層体の接着剤層は、接着剤が実質的にない少なくとも１つの非接着剤領域によって分離された少なくとも２つの接着剤領域を含む接着剤パターンを形成できる。一態様では、そうした機能性積層体は、国際公開第２０１４／１５１２２３Ａ１号パンフレット中に記載されている。
【００４６】
特に、伸長可能な機能性積層体は、非接着剤領域に対応する領域中に形成された突出部（ｂｕｌｇｅｓ）と共に外側セルの外側表面上に可視パターンを形成するように接着剤領域に対応する領域中でカールしている（ｃｕｒｌ）ことができる。
【００４７】
特に、伸長可能な機能性積層体は、伸縮性であるか、またはそうでなければ、（例えば、縮んだまたは伸長した）寸法を変える操作を可能にするように構成された第１の機能性層および／または第１のテキスタイル層を含むことができる。次に、第１の機能性層および第１のテキスタイル層は、接着剤が実質的にない領域によって分離された１つまたは２つ以上の接着剤領域を含む接着剤層によって共に結合されることができる。接着剤領域において、接着剤は、不連続的なパターン、例えば、通気性を保つために接着剤の点の形態で適用されることができる。代わりに、水蒸気透過性の接着剤を使用できる。
接着剤領域は、少なくとも１つのはっきりとした形、特に２回または３回以上繰り返される幾何学的な形を形成できる。第１のテキスタイル層が伸縮性である場合、第１のテキスタイル層は、第１の機能性層に結合されていることができ、接着剤が実質的にない領域において積層体がたわむようになっている。それによって、結合されていない領域に対応する積層体の隆起した、可視部分は、積層体の外側上に見える。隆起した、可視パターンは、接着剤領域によって形成されたはっきりとした形の輪郭を描く。さらに結合されていない領域は、積層体中の残留応力を緩和するだけでなく、これらはまた、積層体全体に過度のカールを生じることなく結合された領域において応力の導入（例えば、カール）を可能にする。それによって、結合された領域は、局所的なカール現象を示すことができる。柔軟な結合されていない領域によって分離された、結合された領域中の局所的な、過度のカールは、積層体の三次元の面を増加させおよび高められた断熱特性、伸長性、スペクトル特性、および美的特徴などであるがこれらに限られない、高められた性能および／または特徴を導入する。
【００４８】
上記の様に、３次元の配置を含む機能性積層体を形成するために、第１のテキスタイル層は所定の距離伸長されることができ、および接着剤は、伸長されていない、緩和した状態にある第１の機能性フィルム層に適用できる。上記に詳細を記載して既に述べたように、接着剤は、不連続な、非均一様式で適用されて、結合された領域および結合されていない領域を提供する。第１のテキスタイルは、伸長された位置に張力を掛けられながら、接着剤を含む第１の機能性フィルム層は第１のテキスタイル層の上に配置されて、第１の機能性フィルム層を第１のテキスタイル層に結合させる。張力の解放により、第１のテキスタイル層は、ほぼその元の、伸長されていない位置に戻る。第１のテキスタイル層が（「伸長されていない」）緩和するにつれて、結合された領域はカールしおよび結合されていない領域は隆起する。結合された領域と比較して、結合されていない領域において少なくとも部分的に、接着剤がないか実質的にないことにより結合されていない領域において、積層体は曲がる（例えば、束になる）。用語「曲がる（ｂｕｃｋｌｅ）」および「束になる（ｂｕｎｃｈ）」は、本明細書中において交互に使用でき、およびフィルム層またはテキスタイル層がそれ自身でたわんで隆起した部分を形成することを意味することを意図する。結合された領域と結合されていない領域とにおける接着剤の存在の違いは、積層体が、結合されていない領域において隆起（緩和）することおよび結合された領域においてカールすることを可能にする。
【００４９】
第１のテキスタイル層および第１の機能性フィルム層の伸張は、上記の様に１つの方向で起こることができるが、二軸伸張も可能である。
【００５０】
さらに、伸長可能な機能性積層体は、第１のテキスタイル層の反対側上の第１の機能性フィルム層に取り付けられた第２のテキスタイル層を含むことができる。
【００５１】
さらに、機能性積層体の最内側層である第２のテキスタイル層は、上半身衣類の内側の裏地を形成できる。それによって、「衣類」は、それ自体によって内側の裏地を形成するように作られることができる。
【００５２】
特に、本明細書中に記載された水蒸気透過性上半身衣類は、伸長可能な機能性積層体の少なくとも１つのパネルおよび第２の防水性かつ水蒸気透過性の機能性フィルム層を含む伸長可能でない機能性積層体の少なくとも１つのパネルでできた防水性かつ水蒸気透過性の機能性シェルを含むことができる。伸長可能な機能性積層体および伸長可能でない機能性積層体のパネルは、防液性の継ぎ目によって接続されていることができる。例えば、防液性の継ぎ目は、継ぎ目テープを含むことができる。
【００５３】
特に、伸長可能でない機能性積層体のパネルは、平面を含むことができる。
【００５４】
特に、本明細書中に記載された水蒸気透過性上半身衣類は、ジャケット、セーター、またはベストの配置を有することができる。
【図面の簡単な説明】
【００５５】
本発明は、図に示されている例示的な態様によって以下で更に詳細を記載されるであろう。
【００５６】
【図１】図１は、態様による水蒸気透過性上半身衣類の裏側の非常に簡素化した概略図を示す。
【００５７】
【図２】図２は、さらなる態様による水蒸気透過性上半身衣類の裏側の非常に簡素化した概略図を示す。
【００５８】
【図３】図３は、さらなる態様による水蒸気透過性上半身衣類の裏側の非常に簡素化した概略図を示す。
【００５９】
【図４】図４は、さらなる態様による水蒸気透過性上半身衣類の裏側の非常に簡素化した概略図を示す。
【００６０】
【図５ａ】図５ａは、さらなる態様による水蒸気透過性上半身衣類の裏側および外側部の非常に簡素化した概略図を示す。
【図５ｂ】図５ｂは、さらなる態様による水蒸気透過性上半身衣類の裏側および外側部の非常に簡素化した概略図を示す。
【００６１】
【図６ａ】図６ａは、さらなる態様による水蒸気透過性上半身衣類の裏側および表側の非常に簡素化した概略図を示す。
【図６ｂ】図６ｂは、さらなる態様による水蒸気透過性上半身衣類の裏側および表側の非常に簡素化した概略図を示す。
【００６２】
【図７ａ】図７ａは、水蒸気透過性上半身衣類の衣類抵抗力を測定する試験手順にさらされる試験人体の非常に簡素化した概略図を示し、試験人体の裏側を示す。
【図７ｂ】図７ｂは、水蒸気透過性上半身衣類の衣類抵抗力を測定する試験手順にさらされる試験人体の非常に簡素化した概略図を示し、試験人体の表側を図式的に示す。
【００６３】
【図８ａ】図８ａは、態様による水蒸気透過性上半身衣類の衣類抵抗力を測定するための試験手順の非常に簡素化した概略図を示す。
【図８ｂ】図８ｂは、態様による水蒸気透過性上半身衣類の衣類抵抗力を測定するための試験手順の非常に簡素化した概略図を示す。
【発明を実施するための形態】
【００６４】
図８〜１１は、本明細書中で説明される例１に関する図式の具体的な説明である。
【００６５】
図１〜４は、態様による水蒸気透過性上半身衣類１０の裏側１２の非常に簡素化した概略図を示す。同一の参照番号は、図１〜７に示された種々の態様中の同一または対応する構成部分を示すために使用される。当然のことながら、同じ記載は、特定の実施形態に関して明確になんらかの違いを示さければ、これらの態様のそれぞれに適用される。
【００６６】
上半身衣類１０は、（上半身衣類１０を着用した人の視点から見て）裏側１２、表側１４（図６ｂを参照のこと）、左腕袖１６、および右腕袖１８を含む。示された態様において、上半身衣類は、ジャケットである。他の態様において、上半身衣類は、セーター、ベスト、またはその同類のものであることができる。ジャケットに関して本明細書中に示されたのと同じ記載は、そうしたほかの態様に同様に適用されるであろう。腕袖（例えばベスト）なしの態様は同様に考えられ、および本明細書中に示された記載はそうした態様に、特に上半身衣類１０の裏側１２上の上部中央部分中に配置された伸長可能な機能性積層体に、対して同様に適用される。
【００６７】
上半身衣類１０の裏側１２は、伸長可能な機能性積層体でできた第１のパネル２０を含む。第１のパネル２０は、基本的に垂直の方向に伸びる、すなわち、上半身衣類１０を着用する人の脊柱に平行な、その縦軸Ｘを有する細長形状を有する。伸長可能な機能性積層体は、本明細書中で説明される特徴を有する。特に、伸長可能な機能性積層体は通気性および防水性でありおよび伸縮性の特徴を有することができる。第１のパネル２０は、防水性の継ぎ目２４によって基本機能性積層体２２に接続されている。基本機能性積層体２２は、所望の通気性および防水性の特徴を有する伸長可能でない機能性積層体でできている。図１〜４中に示された態様において、基本機能性積層体２２は、第１のパネル２０の外側の上半身衣類１０の一部を被覆する。伸長可能な機能性積層体の第１のパネル２０は、上半身衣類１０の裏側１２上の上部中央部分を被覆する。図２および図４は、伸長可能な機能性積層体の第１のパネル２０が上半身衣類の裏側１２の上から下に向かって（すなわち、脊柱に平行に）測定して、上半身衣類１２の裏側１２の全長Ｌの約５０％の縦方向に延長Ｉを有する態様を示す。図１および図３は、伸長可能な機能性積層体の第１のパネル２０が、上半身衣類１２の裏側１２の全長Ｌの５０％超の縦方向に延長Ｉを有する態様を示す。全長Ｌを測定する場合、図１〜図４に示されるように上半身衣類のあらゆる襟足は考慮されない。
【００６８】
さらに、伸長可能な機能性積層体の第１のパネル２０は、上半身衣類の裏側の全幅Ｗ少なくとも２５％の横延長ｗを有することができる。第１のパネル２０は、縦軸Ｘに対して対称である。それ故に、横延長ｗは縦軸Ｘから測定されることができおよび横方向のそれぞれの側に向かって上半身衣類１０の裏側１２の全幅Ｗの１２．５％伸びることができる。示された態様において、第１のパネル２０の縦軸Ｘは、裏側１２上の中心に位置する、すなわち、上半身衣類１０を着用した人の脊柱に沿って基本的に伸びる。したがって、第１のパネル２０は、裏側１２上の横方向で中心に配置される。
【００６９】
特に、伸長可能な機能性積層体の第１のパネル２０は、上半身衣類１０の裏側１２の面積の２５〜３５％を被覆することができる。第１のパネル２０の中心Ｃは、裏側１２の上から、上半身衣類１０の裏側１２の長さＬの約２５％に配置されることができる。さらに、伸長可能な機能性積層体の第１のパネル２０の中心Ｃは、上半身衣類１０の裏側１２の幅Ｗの５０％に配置されることができる。第１のパネル２０の長さＩは、裏側の上から下に向かって測定して上半身衣類１０の裏側１２の全長Ｌの５０％〜７０％であることができる。第１のパネル２０の幅ｗは、裏側１２の中央の垂直軸Ｘに横方向で対称であり、上半身衣類の裏側の全幅Ｗの２５％〜３５％であることができる。
【００７０】
特に、第１のパネル２０は、上半身衣類１０の外側シェルの全表面積の５％〜５０％、特に１０％〜３５％、特に１５％〜２５％を被覆することができる。
【００７１】
図１および図２中に示された態様において、伸長可能な機能性積層体の第１のパネル２０は、楕円形を有する。図３および図４中に示された態様において伸長可能な機能性積層体の第１のパネル２０は、長方形を有する。伸長可能な機能性材料の第１のパネル２０のほかの形は、例えば三角形、台形、または上部および底部側上の直線の端によって接続された凸面のカーブした横端を有する図５ｂ中に示された第１のパネル２０の形のようなさらに複雑な形もまた考えられる。
【００７２】
第１のパネル２０を形成する伸長可能な機能性積層体の伸長可能性（または伸縮性の特徴を有する機能性積層体の場合、伸縮性）の主方向は、図１〜図６中に参照番号Ｅ１によって示されている。図に示すように、第１のパネル２０を形成する伸長可能な機能性積層体の伸長可能性Ｅ１の主方向は、横方向である。
【００７３】
図１〜４に示された態様は、伸長可能な機能性積層体の第１のパネル２０のみを含むが、他の態様は、さらに伸長可能な機能性積層体のパネルを含むことができる。例えば、図５ａ／５ｂおよび６ａ／６ｂに示す態様は、伸長可能な機能性積層体の少なくとも１つの第２パネル２６（特に２つの第２パネル２６）および伸長可能な機能性積層体の少なくとも１つの第３のパネル２８（特に２つの第３のパネル２８）を含む。
【００７４】
伸長可能な機能性積層体の第２パネル２６は、裏側１２および表側１４を接続する上半身衣類１０のそれぞれの外側部を被覆する。左腕袖１６および右腕袖１８を含む態様において、第２パネル２６は、図５ａ／５ｂおよび６ａ／６ｂに示すように、腕袖１６、１８のそれぞれの脇の下の下に配置されることができる。第２パネル２６を形成する伸長可能な機能性積層体の伸長可能性Ｅ２の主方向は、両側矢印Ｅ２によって示されたように垂直に向かわされている。第２パネル２６は、上半身衣類の裏側１２上および表側１４上に見える。第２パネル２６は、概して円形または楕円形を有することができる。
【００７５】
伸長可能な機能性積層体の２つの第３のパネル２８は、それぞれ、肘における領域中の左腕袖１６および右腕袖１８の上にそれぞれ配置される。これらの第３のパネル２８は、両側矢印Ｅ３によって示されたそれぞれの腕袖２８の縦の延長に沿った伸長可能性Ｅ３の主方向を有する。第３のパネル２６はまた、概して円形または楕円形を有することができる。
【００７６】
試験手順：
防液性布のためのスーター（Ｓｕｔｅｒ）試験
スーター試験法を使用して試料が防液性であったかどうかを決定した。この手順は、概してＡＳＴＭ Ｄ７５１−００（２０００）、被覆された布のための標準試験法（静水抵抗手順Ｂ２）中の記載に基づく。この手順は、試験試料の片側に対して水を通されることおよび水が試料をしみ通る印を反対側で観察するによって試験される試料に対する低圧の挑戦を提供する。
【００７７】
水が特定の面積に適用されるように、試料を保持する治具中のゴムガスケットの間に試験試料をクランプしおよび密閉した。水が適用された円形の面積は直径中の１０．７９５ｃｍ（４．２５インチ）であった。試料の片側へ７ｋＰａ（０．０７バール）の圧力で水を適用した。１つのテキスタイル層を有する積層体を試験する際に、加圧水を、フィルム側上に放射した。
【００７８】
試料の加圧されていない側で、３分間水が現れるなんらかのサインを視覚的に観察した。観察されなかった場合、試料は、試験に合格したとみなされおよび防液性と考えられた。報告した値は３つの測定の平均であった。
【００７９】
雨水塔試験
衣類が実際の雨の条件下で防水性かどうかを決定するために雨水塔試験を使用した。試験手順は、標準ＥＮ１４３６０（２００４）に記載されている。大人の人間（１８２０±４０ｍｍ高さおよび１０００±６０ｍｍ胴周囲）の標準サイズを有するマネキンを、雨水塔の下に置く。雨水塔は、少なくとも１０００ｍｍ周囲の「シャワー」ヘッドを有する。シャワーヘッドを、地面レベルより少なくとも５０００ｍｍ上に置く。シャワーヘッドは、互いに３４ｍｍの距離でそれぞれ、０．６ｍｍの周囲を有する約６８２のノズル含む。したがって、雨水塔は、９３２ｍｍの全周囲を有する円形の範囲にわたって１０００滴／ｍ２の雨密度を生成することができる。
【００８０】
試験の間に、マネキンは、上半身衣類（例えばジャケット）下で水吸収性の下着（Ｔシャツおよびズボン）を着ている。雨の降る時間は６０分に設定する。その後に、試験された上半身衣類は、注意深く除去される前にマネキンの上で２分間保持される。上半身衣類を除去した後で、下着のすべての湿った面積を同定しおよびｃｍ２で定量化する。
【００８１】
上半身衣類の防水性を決定するために、同じタイプの少なくとも２つの試料の上半身衣類を試験する。
【００８２】
伸長力測定（Ｓｔｒｅｔｃｈ  Ｆｏｒｃｅ  Ｍｅａｓｕｒｅｍｅｎｔ）
伸長力測定を、ＥＮ１４７０４−１：２００５に示された手順に従って行った。試料の伸長力を、５００Ｎのロードセルを有するインストロン汎用試験機（モデル５５６５）を使用して測定した。材料の５０ｍｍ×１００ｍｍの試料を、最大伸長の方向に方向づけた長い寸法で切断した。張力もたるみも試料中になくおよび横方向への試料の適切な配置が維持されるように、試料の終端を圧空クランプグリップの中で共にクランプした。非伸縮性積層体で×３００Ｎ／伸縮性積層体で×３０Ｎに１００ｍｍ／分のクロスヘッド移動速度で試料を伸長し、および移動なし（実験を始めた開始位置）に格納してヒステリシスサイクルを完了した。これを３サイクル繰り返した。第３サイクルから２０％張力での荷重を出力データファイルから記録した。報告した値は３つの測定の平均を表す。伸縮性回復を、以下の式によって示されるように試料に掛けた伸長の全量に対する％で表す。
【００８３】
Ｒ=Ｄ／Ｓ×１００
（式中、
Ｒ＝伸縮性回復（％）
Ｄ＝回復した伸長
Ｓ＝積層体の伸長）
【００８４】
通気性（Ｂｒｅａｔｈａｂｉｌｉｔｙ）
通気性は、積層体によって提供された蒸発熱伝達に対する抵抗として規定され、およびＩＳＯ１１０９２（１９９３）中に記載されたＲＥＴ（蒸発熱伝達に対する抵抗）値によって定量化される。
【００８５】
ＩＳＯ１１０９２またはＲＥＴまたはホーエンシュタイン試験はまた、発汗ホットプレート試験と呼ばれる。この試験において、布（例えば、積層体）は、多孔質（焼結した）金属板の上に配置される。板は加熱されおよび水は金属板の中にチャネルで導かれて、汗をシミュレートする。次に板は一定の温度に保たれる。水蒸気が板および布を通過するにつれて、蒸発熱損失を生じ、したがって板を一定の温度に保つにはさらなるエネルギーが必要となる。ＲＥＴは、蒸発熱損失に対する抵抗の測定である。ＲＥＴ値が低ければ低いほど、布によって提供される湿気の移動に対する抵抗は小さくなり、したがって布の通気性は高くなる。
【００８６】
布（例えば積層体）は、２０ｍ２Ｐａ／Ｗ以下のＲＥＴ値を有する場合、通気性があると考えられる。
【００８７】
衣類の蒸発に対する抵抗の測定（Ｍｅａｓｕｒｅ  ｏｆ  ｒｅｓｉｓｔａｎｃｅ  ｏｆ  ａ  ｇａｒｍｅｎｔ（ＲＥ））
衣類の蒸発に対する抵抗を測定するために、ホーエンシュタイン試験を改変した。布（例えば積層体）以外に、衣類は、３次元構造を有する。発汗高温試料試験を可能にするために、ホーエンシュタイン試験の発汗ホットプレートに類似して、発汗胴試験を開発しおよび行った。人間の冷却システムの冷却力を測定するための発汗胴試験において、衣類の蒸発抵抗を測定するために発汗マネキンを概して使用した。試験の始めに、および／または持続的にのいずれかで、マネキン皮膚をきつくフィットした綿によって被覆し、そして次に湿潤する。マネキン表面および試験チャンバーが同じ温度である場合、一定の温度にマネキン表面を保つのに必要な電力を検出する。この電力は衣類の蒸発抵抗に比例する。試験手順を単純化しおよび速度を上げるために、特定の発汗胴を作っておよび試作品の試験を促進するために使用する。発汗胴は、綿の皮膚を有する。１０の加熱パッドを胴の綿の皮膚に取り付ける。これらの加熱パッドの８つを所定の温度であるように制御する。他の２つの加熱パッドは、試験される衣類の首および下部ウエストを提供し、および止め輪（ｇｕａｒｄ ｒｉｎｇｓ）として機能するように構成する。２つの加熱パッドは、胴体の表側の上部および底部分を被覆する。２つの加熱パッドは、胴の裏側の上部および底部分を被覆する。２つのさらなる加熱要素は、胴の２つの外側部に提供されることができる。他の２つの加熱要素は、胴の肩において提供される。
【００８８】
衣類の冷却力を測定するためのそれぞれの発汗胴試験の間、胴に提供された電力は胴の表面温度が３５°Ｃに保たれる様式で制御された。胴はチャンバー、概して３５°Ｃおよび５０％相対湿度にあるチャンバー内に保たれる。８つのヒーターのそれぞれに提供された電力は監視された。
【００８９】
典型的には、胴および胴に合った衣類に関する発汗胴試験からのデータは、８区間に加熱を分離することによって得られる。８加熱区間は、衣類中で異なって影響する範囲を被覆するように設計されている。したがって例えば胴にわたる冷却の分布を調べられる。入口空気の空気流量、温度、および湿度の知識から、湿った胴皮膚と入口空気との間のエンタルピーの違い、最大の理論上の冷却を計算でき、そして次に測定された冷却と比較する。胴は天秤の上で支持されているので、試験の終わりに水質量損失をまた測定できる。
【００９０】
試験設備の技術上のデータは以下のようである。
最大加熱出力：９００Ｗ
最大発汗速度：４８００ｇ／時間
８つの加熱区間２つの加熱されたガード区間
質量損失を記録するための天秤
【００９１】
それぞれの試験の前に、マネキンの綿ベストを予め湿潤させた。冷却力の測定の間、期待される冷却力と当量の速度で水を供給し、例えば４．６ｇ／分を、約１８５Ｗの冷却力で使用した。
【００９２】
衣類比較のためのＲＥデータを、０．５ｍ／秒の風速によりおよび３５°Ｃの温度により測定した。
【００９３】
衣類抵抗力（Ｇａｒｍｅｎｔ  ｒｅｓｉｓｔａｎｃｅ  ｆｏｒｃｅ）
衣類抵抗力の測定を、標準化された動きを行うのに衣類の着用者により必要とされる力を決定するために使用した。図７に示されたように、試験される人間の（肩ブレードにわたる）背中の上、右上腕上および肩の上に配置された、それぞれ１ｃｍ２の面積を有する６６０容量力センサーの助けを用いて衣類抵抗力を定量化し、図７ａは、試験される人間の裏側を示しおよび図７ｂは試験される人間の表側を図式的に示す。衣類または衣類系の抵抗力[Ｎ]は、参加者が図８中に図式的に示された以下の２つの標準化された動きの性能における最終の振幅に到達する時間の点における、それぞれのセンサーの力（垂直の構成部分、例えば法線力）値の合計として規定される。
（ｉ）肩を屈曲させかつ内転させた組み合わせで体の前に伸ばした彼らの右腕を交差させる被験者、図８ａ）を参照のこと。
（ｉｉ）靴紐を縛る状態のシミュレーション、図８ｂを参照のこと。
【００９４】
それぞれの動きを３回繰り返した。これらの３つの繰り返しから計算した平均の力を衣類制限力とした。
【実施例】
【００９５】
例１（伸長可能な積層体）：
例１は、国際公開第２０１４／１５１２２３号パンフレット中に示されたように製造された伸長可能な機能性積層体である。この伸長可能な機能性積層体はまた、伸縮性特性を示す。
【００９６】
１本の１６５ｇ／ｍ２のナイロン／エラスタン伸長織物材料（Ｇｅｈｒｉｎｇ−Ｔｒｉｃｏｔ Ｃｏｒｐ．，Ｇａｒｄｅｎ Ｃｉｔｙ、ＮＹからのＳｔｙｌｅ  ５４４Ｂ）および１本のポリウレタンを被覆したｅＰＴＦＥを得た。ｅＰＴＦＥは、以下の特性：厚さ＝０．０４３ｍｍ、密度＝０．４１ｇ／ｃｃ、長さ方向におけるマトリックス引っ張り強度＝３１×１０６ＭＰａ、幅方向におけるマトリックス引っ張り強度＝９３×１０６ＭＰａ、泡立ち点＝１．５×１０５ＭＰａを有した。ポリウレタン（ＰＵ）を、ｅＰＴＦＥ膜にコーティングし、および膜の孔に少なくとも部分的に透過させ、次に硬化させた。
【００９７】
図９に示されたハニカム（六角形）パターンを使用して剥離紙２１５をレーザー切断した。六角形の孔２２０を６ｍｍ幅に切断しおよび剥離紙の２ｍｍ幅のストリップ２３０によって分離した。剥離紙を被覆した膜のｅＰＴＦＥ側上に配置させ、および剥離紙に加えて膜を、グラビアプリンター中に供給した。
【００９８】
この例において利用される手順の代わりに、図１０に示すように、代替手順を用いることができた。その上に適用された接着剤のパターンを有するグラビアロール（図１０中の参照番号３１７として概して示されている）は、機能性フィルム層（例えば、皮膚された膜）に接着剤を移送でき、このように剥離紙を除去する必要性をなくす。グラビアロール３１５の一部３２５は、図１０中に記載され、および接着剤パターン３１７および非接着剤範囲３２７の両方を含む。
【００９９】
図１１は、２層の積層体を形成するための処理ラインの一部を示す。別のポリウレタン２４０は得られ、およびロール２５０を介して膜のｅＰＴＦＥ側に加熱された接着剤の点を適用するためのプリンターに装填された。３５０μｍ直径の点をｅＰＴＦＥ膜２６０のマスクされていない範囲に６５％の面積被覆割合で適用した。本明細書中で使用される場合、接着剤の用語「面積被覆割合」は、所定の領域中の接着剤の全２次元面積／その領域の面積×１００％を意味することを意図する。伸長織物材料に張力をかけ、剥離紙２１５（マスク）を除き、および伸長織布２７０を膜２６０の接着剤側上に配置した。テキスタイル２７０上で張力を保持しながら、生じた積層体２８０を、ロール（示されていない）上に巻き、および約２日必要である湿気硬化させた。
【０１００】
追加の接着剤の点をまたｅＰＴＦＥの被覆側に適用し、およびテキスタイルの第３の層、３７．３ｇ／ｍ２のポリエステル編物（Ｇｌｅｎ  Ｒａｖｅｎ，Ｇｌｅｎ  Ｒａｖｅｎ，ＮＣからのＳｔｙｌｅ  Ａ１０１２）を、ナイロン織布と反対側上の接着剤に加えた。
【０１０１】
湿気硬化に続けて、積層体をほどきおよび緩和させ、それによって初期の、張力を掛けられていない状態のテキスタイルに戻した。六角形パターンは肉眼によって見えた。試料は、剥離紙中の六角形孔に対応する範囲で局所的にカールしていることを示した。これらの範囲の凹面の表面は、積層体の織布側を向いていた。
【０１０２】
例２（伸長可能でない積層体）
例２は、伸長可能でない積層体である。
伸長可能でない積層体は、片側を１００％ポリアミドの織物（プレーン１／１）面布および反対側を織物（プレーン１／１）裏地布材料に取り付けた、ポリウレタンで被覆されたｅＰＴＦＥ膜でできた３層積層体である。
【０１０３】
この積層体は、Ｗ．Ｌ．Ｇｏｒｅ  ＆  Ａｓｓｏｃｉａｔｅｓにより部番ＳＡＬＮ０００６００ＧＡで市販されている。伸長可能でない積層体は、７５ｇ／ｍ２の質量および≦４．５のＲｅｔを有する。試料は防水性でありおよび通気性がある。伸長可能でない積層体は、４８Ｎ／ｃｍの２０％伸長で伸長力を示した。
【０１０４】
例３（上半身衣類）
衣類（ジャケット）を、例２による伸長可能でない機能性積層体と例１による伸長可能な積層体のパネルとを組み合わせることで製造した。衣類は、図６ａおよび図６ｂに示すような配置を有した。
【０１０５】
５つの伸長可能なパネルの全てを以下のように衣類の上に配置した。
【０１０６】
（ｉ）楕円形の第１のパネルを衣類の裏側上に配置し、８７４ｃｍ２の面積または衣類の全面積の約７％を被覆する。パネルは、５３ｃｍの最大長さおよび２１ｃｍの最大幅を有した。パネルの中心を（上から測定して）全長の約３５％および衣類の裏側の全幅（体の縦軸の周り）の５０％に配置した。このパネルは、水平方向に伸長可能性の主方向を有した。
【０１０７】
（ｉｉ）２つの円形の第２パネル（伸長可能な範囲は全範囲の３／４を表す）を脇の下の下に配置し、ジャケットのそれぞれの側で１つ、それぞれ４６２ｃｍ２の面積（全：９２４ｃｍ２）または衣類の全面積の約８％を有した。これらの第２パネルは、垂直方向における伸長可能性の主方向を有した。
【０１０８】
（ｉｉｉ）２つ楕円計の第３のパネルをジャケットのそれぞれの側に１つ、肘の上に配置し、それぞれ２３６ｃｍ２の面積（全：４７２ｃｍ２）または衣類の全面積の約５％を有した。これらの第３のパネルは、垂直方向における伸長可能性の主方向を有した。
【０１０９】
伸長可能な衣類（ジャケット）は、ＥＵ−サイズ５２を有し、および表１中に示された定義によってぴったりと合ったスタイルで作られた。衣類は単一シェルからなる長袖のジャケットと考えられ、それにより単一シェルは、本明細書中に記載されたスーター試験手順による防水性の継ぎ目を使用することによって伸長可能な５パネルの積層体に取り付けられた伸長可能でない積層体でできていた。
【０１１０】
例４（伸長可能でない積層体でできた比較例の衣類）
比較例４は、例２にあるような伸長可能でない積層体でできた衣類（ジャケット）である。衣類は、ＥＵサイズ５６（ＸＸＬ）を有し、および（表１中に示された値による）標準サイズを有する外側シェル衣類として作られた。この衣類は、例２におけるような積層体によって完全に構成された長袖のジャケットとして作られた。
【０１１１】
例５（伸長可能でない積層体でできた比較例の衣類）：
比較例５は、例２におけるような伸長可能でない積層体でできた衣類（ジャケット）であった。衣類は、ＥＵサイズ５２（Ｌ）を有しおよび（表１に示される値による）標準サイズを有する外側シェル衣類として作られた。この衣類は、例２におけるような積層体から完全に構成された長袖のジャケットとして作られた。
【０１１２】
積層体の比較
表２は、例１および例２による積層体の種々の特徴の比較を示す。
【０１１３】
【表２】
2018533680.tif 000004
【０１１４】
表２中に記載された値は、例１および例２による積層体間の伸縮性における相違を明らかに示す。例１は、非常に伸縮性材料であり、非常に低い力の値で２０％伸長に容易に達し、良好な回復値を有するが、積層体２は、同じレベルの伸長に到達するのに約１００倍大きな力を必要とし、および積層体１と同じ回復を示さない。
【０１１５】
衣類比較
表３は、例３〜例５による衣類の種々の特徴の比較を示す。
【０１１６】
【表３】
2018533680.tif 000005
【０１１７】
表２に記載された値は、ジャケットにおける例１による伸縮性積層体を使用した機能性の利点を示す。伸長可能な積層体（例３）のパッチを含む衣類と比較例５（サイズＬを有する伸長可能でない衣類）による衣類とを比較すると、ジャケットは、いずれも類似のレベルの蒸発抵抗（衣類ＲＥ）を示すが、例３による伸長可能な衣類は、動きの自由度による明らかな利点を有し、ずっと低い衣類制限力値を有する。他方では、例３による伸長可能な積層体のパネルを含む衣類と、比較例４（伸長可能でない衣類サイズＸＸＬ）による衣類とを比較すると、ジャケットは、いずれも良好なレベルの動きの自由度を示すが、比較例５による衣類の蒸発抵抗は、例３による伸長可能な積層体のパネルを含む衣類と比較して、ずっと高い。この効果は、そのより大きいサイズの結果としてのより大きいすき間がある比較例４による衣類における事実による。このように、伸長可能な積層体のパネルを含む衣類は、その伸縮性による最適な自由度の動きと、伸縮性材料によって可能なよりぴったりと合うことによる低い蒸発抵抗と、の組み合わせを可能にする。
【図１】
2018533680.tif 000006
【図２】
2018533680.tif 000007
【図３】
2018533680.tif 000008
【図４】
2018533680.tif 000009
【図５ａ】
2018533680.tif 000010
【図５ｂ】
2018533680.tif 000011
【図６ａ】
2018533680.tif 000012
【図６ｂ】
2018533680.tif 000013
【図７】
2018533680.tif 000014
【図８ａ）】
2018533680.tif 000015
【図８ｂ）】
2018533680.tif 000016
【図９】
2018533680.tif 000017
【図１０】
2018533680.tif 000018
【図１１】
2018533680.tif 000019
【国際調査報告】
2018533680.tif 000020
2018533680.tif 000021